FR 2640665 A1 19900622 FR 8816900 A 19881221 Procédé de conservation de l'aspect de surfaces de façades, parements, cloisons, murs et plafonds de bâtiments, de monuments et analogues. La présente invention concerne un procédé de conservation de l'aspect de surfaces de façades, parements, cloisons, murs et plafonds de bâtiments, de monuments et analogues. Les matériaux concernés par l'invention sont les pierres naturelles et artificielles, notamment les marbres, granits, bétons, ciments, mortiers, plâtres, enduits, briques, tuiles, céramiques, agglomérés. Les matériaux de construction usuels présentent une porosité plus ou moins grande. Parmi les causes les plus fréquemment rencontrées qui impliquent un changement d'aspect indésirable, on peut citer l'absorption d'eau par la surface, le développement d'algues, qui est lié à cette absorption d'eau, et la présence de graffitis. Dans le cas des algues et des graffitis, on est actuellement réduit à ret-irer mécaniquement une certaine épaisseur du matériau sali, épaisseur qui correspond à la profondeur de pénétration, laquelle peut être considérable dans le cas des encres à solvants très fluides. Dans le cas de l'absorption d'eau, le rangement d'aspect n1 est pas complètement réversible et peut donc être indésirable dans certains cas. L'invention a pour but de remédier à ces inconvénients, en proposant un procédé de conservation de l'aspect de telles surfaces qui soit facile à mettre en oeuvre, efficace et peu onéreux. L'invention a pour objet, un procédé de conservation de l'aspect de surfaces de façades, parements, cloisons, murs et plafonds de Dâtlments, de monuments et analogues, notamment contre l'effet de l'eau, des graffitis et du développement d'algues, caractérisé en ce que l'on imprègne la surface à traiter avec une solution incolore contenant, dans un solvant approprié, au moins un vernis polymérisable in situ à température ambiante, le vernis polymérisé étant insensible aux solvants usuels des peintures et des encres de marqueurs ou analogues et aux agents de nettoyage habituels de telles surfaces. Ce procédé ne s'applique pas aux surfaces de passage et aux surfaces portantes, c' est-à-dire les surfaces au sol, escaliers, socles, etc. Les surfaces concernées par l'invention sont celles constituées par des pierres naturelles ou artificielles du type décrit au début. Les solvants utilisés dans la solution de vernis sont les solvants usuels de tels vernis, par exemple de l'essence de térébenthine ou du distillat de pétrole. Selon les conditions opératoires, l'application de ce procédé peut aboutir soit à l'obturation des pores de la surface traitée, soit, dans le cas notamment des matériaux à pores de grand diamètre, à un simple revêtement des parois des pores. Dans les deux cas, le vernis polymérisé n'est pas attaqué par les solvants en général et empêche toute pénétration en profonfeur de l'eau ou des solvants des peintures et des encres de marqueurs ou analogues. Ce procédé peut être appliqué tant en extérieur qu'en intérieur. En particulier dans le cas où la surface à traiter est une surface extérieure, le vernis polymérisable est, avantageusement, résistant au rayonnement ultra-violet. Le vernis polymérisable appartient de préférence à la famille des vernis polyalkyles longs en huiles ou encore à la famille des vernis polyuréthane. Dans ce dernier cas, on préfère ajouter un agent tensio-actif à la solution contenant un tel vernis. La solution selon l'invention contient avantageusement 50 à 90 % de solvant et, de préférence, environ 70 %. Dans le cas des marbres ou analogues, on effectue, de préférence, un surfaçage de la surface traitée, par exemple à l'aide d'un disque à polir avant que la pclymérisation du vernis soit achevée. - Cette opération s'effectue en fonction de l'aspect que l'on veut donner à une telle surface. En particulier dans le cas de surfaces très poreuses, on peut ajouter à la solution de vernis un matériau de charge inerte tel que de la microsilice. On applique, de préférence, la solution sur une surface relativement sèche, par exemple par badigeonnage, pulvérisation, à partir de ladite surface. Une surface traitée selon l'invention peut etre facilement débarrassée de salissures ultérieures audit traitement par application d'agents de nettoyage usuels. En effet, lesdites salissures ne peuvent être que superficielles et, par conséquent, peuvent être facilement éliminées à ltaide d'agents de nettoyage-usuels. L'invention va maintenant être décrite plus en détail à l'aide d'un exemple de réalisation non limitatif. Exemple 1. On prépare une solution selon l'invention, contenant 70 % d'essence de térébenthine et 30 7 de vernis polyalkyle long en huiles, ou oléoglycérophtalique, résistant au rayonnement ultra-violet. On badigeonne une surface de parement en marbre, préalablement séchée, à raison de 0,2 kg/m2. Après pénétration de la solution, on effectue un surfaçage ou polissage de la surface traitée puis on laisse le vernis polymériser. A l'aide d'un marqueur à solvant très fluide, de type distillat de pétrole, on trace des graffitis sur la surface traitée. Après séchage de l'encre du marqueur, on frotte la surface présentant le graffiti avec une essence capable de dissoudre l'encre du marqueur. On constate une élimination totale de l'encre, ce qui confirme que le solvant de l'encre du marqueur n' a pas pénétré en profondeur dans le marbre en entrainant le pigment de l'encre. Exemple 2. On prépare une solution contenant 30 % de vernis polyuréthane que l'on applique sur un parement d'immeuble en granite. L'application se fait comme dans l'exemple 1. On constate que le traitement évite le développement de zones plus ou moins translucides qui s'assombrissent au niveau des points d'ancrage. REVENDICATIONS. 1. Procédé de conservation de l'aspect de surfaces de façades, parements, cloisons, murs, et plafonds de bâtiments, de monuments et analogues, notamment contre l'effet de l'eau, des graffitis et du développement d'algues, caractérisé en ce que l'on imprègne la surface à traiter avec une solution incolore contenant, dans un solvant approprié, au moins un vernis polymérisable in situ à température ambiante, le vernis polymérisé étant insensible aux solvant usuels des peintures et des encres de marqueurs ou analogues et aux agents de nettoyage habituels de telles surfaces. 2. Procédé selon la revendication 1, caractérisé en ce que le vernis polymérisable est résistant au rayonnement ultra-violet. 3. Procédé selon la revendication 1 ou 2, caractérisé en ce que le vernis polymérisable appartient à la famille des vernis polyalkyles longs en huiles. 4. Procédé selon la revendication 1 ou 2, caractérisé en ce que le vernis polymérisable appartient à la famille des vernis polyuréthane. 5. Procédé selon la revendication 4, caractérisé en ce que l'on ajoute un agent tensio-actif à la solution contenant un vernis polyuréthane. 6. Procédé selon l'une des revendications précédentes, caractérisé en ce que la solution de vernis contient 50 à 90 % de solvant, de préférence 70 % environ. 7. Procédé selon l'une quelconque des revendications précédentes, caractérisé en ce que, dans le cas de marbres ou analogues, on effectue un surfaçage de la surface traitée, avant que la polymérisation du vernis soit schevée. 8. Procédé selon l'une des revendications 1 à 6, caractérisé en ce que l'on ajoute à la solution de vernis un matériau de charge inerte tel que de la tricrosilice. 9. Procédé selon l'une des revendications précédentes, caractérisé en ce que l'on applique la solution sr une surface relativement sèche, par badigeonnage à partir de ladite surface. 10. Application du procédé selon l'une quelconque des revendications précédentes, caractérisé en ce qu'une surface traitée peut être facilement débarrassée de salissures ultérieures audit traitement, par application d'agents de nettoyage usuels.